(57)【要約】  【課題】反りが小さくフレキシブルディスプレイに好適なブラックマトリクス基板およびカラーフィルター基板を提供すること。  【解決手段】基板と、遮光剤を含むブラックマトリクスとを備えたブラックマトリクス基板であって、前記基板の５０℃から２００℃までの平均の線熱膨張係数が１０〜１００ｐｐｍ／℃であり、ブラックマトリクスにおける前記遮光剤の含有量が１０〜３０体積％であることを特徴とする、ブラックマトリクス基板。【選択図】なし【特許請求の範囲】
【請求項１】
基板と、遮光剤を含むブラックマトリクスとを備えたブラックマトリクス基板であって、前記基板の５０℃から２００℃までの平均の線熱膨張係数が１０〜１００ｐｐｍ／℃であり、前記ブラックマトリクスにおける前記遮光剤の含有量が１０〜３０体積％であることを特徴とするブラックマトリクス基板。
【請求項２】
前記基板が樹脂および無機粒子を含む、請求項１に記載のブラックマトリクス基板。
【請求項３】
前記基板における前記無機粒子の含有量が５〜５０体積％であることを特徴とする請求項２に記載のブラックマトリクス基板。
【請求項４】
前記ブラックマトリクスにおける前記遮光剤の含有量をＡ体積％、前記基板における前記無機粒子の含有量をＢ体積％としたとき、Ｂ／Ａで表される比率が０．５〜４である請求項２〜３のいずれかに記載のブラックマトリクス基板。
【請求項５】
前記無機粒子が、酸化アルミニウム、酸化ケイ素、硫酸バリウム、硫酸カルシウム、炭酸バリウム、炭酸カルシウム、炭酸マグネシウム、炭酸ストロンチウム及びメタケイ酸ナトリウムからなる群から選ばれる１種以上の粒子である、請求項２〜４のいずれかに記載のブラックマトリクス基板。
【請求項６】
前記基板がポリイミド樹脂を含む請求項１〜５のいずれかに記載のブラックマトリクス基板。
【請求項７】
前記ポリイミド樹脂が下記一般式（３）又は一般式（４）で表される構造単位を主成分とするポリイミド樹脂である請求項６に記載のブラックマトリクス基板。
【化１】
2016122101.tif 000007
（式中、Ｒ０は、下記式（５）〜（９）の少なくとも１つの構造単位で表される基である。）
【化２】
2016122101.tif 000008
【請求項８】
前記遮光剤が、酸窒化チタン、窒化チタンまたは炭化チタンのいずれか１種以上を含む請求項１〜７のいずれかに記載のブラックマトリクス基板。
【請求項９】
前記ブラックマトリクスがポリイミド樹脂を含む請求項１〜８のいずれかに記載のブラックマトリクス基板。
【請求項１０】
前記基板の厚みが５〜３０μｍである請求項１〜９のいずれかに記載のブラックマトリクス基板。
【請求項１１】
前記ブラックマトリクスが前記基板上に占める領域面積が、４０〜８０％である請求項１〜１０のいずれかに記載のブラックマトリクス基板。
【請求項１２】
仮基板上に、樹脂組成物を塗布する工程、不揮発成分中に１０〜３０体積％の遮光剤を含む黒色組成物を前記樹脂組成物の膜上に塗布する工程、ブラックマトリクスを形成する工程を含む、請求項１〜１１のいずれかに記載のブラックマトリクス基板の製造方法。
【請求項１３】
請求項１〜１１のいずれかに記載のブラックマトリクス基板と着色層を備えたカラーフィルター基板。
【請求項１４】
請求項１３に記載のカラーフィルター基板と有機ＥＬ素子基板とを備えた有機ＥＬディスプレイ。
【請求項１５】
仮基板上に、請求項１４に記載のカラーフィルター基板を形成する工程、カラーフィルター基板と有機ＥＬ素子基板とを貼り合せる工程、および仮基板を剥離する工程を含む有機ＥＬディスプレイの製造方法。
【発明の詳細な説明】
【技術分野】
【０００１】
本発明は、ブラックマトリクス基板、カラーフィルター基板、有機ＥＬディスプレイ及びそれらの製造方法等に関する。
【背景技術】
【０００２】
カラーフィルター基板は、白色光を光源とした有機エレクトロルミネッセンス表示装置や液晶表示装置をカラー表示にするために必要な部材である。赤色の着色画素、緑色の着色画素および青色の着色画素の、３色の着色画素が微細にパターンニングされている３色カラーフィルターが一般的である。３色カラーフィルターにおいて白色は、赤緑青の３色の着色画素の加法混色により得られる。これらの着色画素の間の領域には、ブラックマトリクス（ＢＭ）を形成することでパネル内部の電極による反射の抑制や混色の防止に効果があり、一般に行われている。
【０００３】
カラーフィルター基板やブラックマトリクス基板に使用する基板として、従来のガラス基板から有機フィルムに変更することで、フレキシブルなカラーフィルター基板、さらにはフレキシブルなディスプレイを製造することが可能である。
【０００４】
カラーフィルター基板やブラックマトリクス基板に適用可能な有機フィルムとして、特定構造のポリイミドからなる基板（例えば、特許文献１参照）やフィラーを添加したエポキシ樹脂からなる基板（例えば、特許文献２〜３参照）などが提案されている。
【先行技術文献】
【特許文献】
【０００５】
【特許文献１】特開２００５−３３８３９４号公報
【特許文献２】特開２００４−１６８９４５号公報
【特許文献３】特開２００５−２０６７８７号公報
【発明の概要】
【発明が解決しようとする課題】
【０００６】
しかしながら、従来知られているような有機フィルムを基板として作製したカラーフィルターには反りが発生しやすいという問題があった。特に、特許文献２〜３に記載されているような、線膨張係数の小さい組成物であっても、その上に着色層やブラックマトリクスを形成したカラーフィルター基板に反りが発生することがあった。
【０００７】
本発明は、反りが小さくフレキシブルディスプレイに好適なブラックマトリクス基板およびカラーフィルター基板を提供することを目的とする。
【課題を解決するための手段】
【０００８】
すなわち本発明は、基板と、遮光剤を含むブラックマトリクスとを備えたブラックマトリクス基板であって、前記基板の５０℃から２００℃までの平均の線熱膨張係数が１０〜１００ｐｐｍ／℃であり、前記ブラックマトリクスにおける前記遮光剤の含有量が１０〜３０体積％であることを特徴とするブラックマトリクス基板である。
【発明の効果】
【０００９】
本発明のブラックマトリクス基板およびカラーフィルター基板は、フレキシブルでありながら反りが小さい。また、これを用いて表示性能に優れたフレキシブルディスプレイを得ることができる。
【図面の簡単な説明】
【００１０】
【図１】ブラックマトリクス基板の一例を示す断面図
【図２】カラーフィルター基板の一例を示す断面図
【図３】有機ＥＬ素子ディスプレイの一例を示す断面図
【発明を実施するための形態】
【００１１】
本発明のブラックマトリクス基板は、基板と、遮光剤を含むブラックマトリクスとを備えたブラックマトリクス基板であって、前記基板の５０℃から２００℃までの平均の線熱膨張係数が１０〜１００ｐｐｍ／℃であり、前記ブラックマトリクスにおける前記遮光剤の含有量が１０〜３０体積％であることを特徴とする。
【００１２】
本発明においてカラーフィルター基板の反りが低減されるのは、以下の理由に基づくと考えられる。
【００１３】
一般に、有機フィルムに含まれる樹脂は温度の上昇とともに膨張する一方、温度の下降とともに収縮する。無機物は樹脂に代表される有機物よりも、温度による膨張や収縮の度合いが小さい。そこで、有機フィルムによる基板に対し、遮光材などの無機物を含有するブラックマトリクスとの間で、膨張または収縮の度合いに違いが生じ、カラーフィルター基板の反りが発生すると考えられる。
【００１４】
すなわち、従来のカラーフィルター基板に発生する反りの原因は、基板にかかる応力と、カラーフィルター、特にブラックマトリクスにかかる応力とが異なるためであると推測される。
【００１５】
本発明においては、基板の熱膨張係数と、ブラックマトリクスに含まれる遮光剤の体積濃度が適度な範囲に調整されているため、基板およびブラックマトリクスの温度による膨張や収縮の度合いが大きく違わないと考えられる。そのため、それらにかかる応力が大きく異なることがなく、結果として、反りが低減されると推測される。
【００１６】
図１は、本発明のブラックマトリクス基板の一実施形態を示す概略断面図である。図１に示すブラックマトリクス基板１は、５０℃から２００℃までの平均の線熱膨張係数が１０〜１００ｐｐｍ／℃である基板１０と、遮光剤の含有量が１０〜３０体積％であるブラックマトリクス１１とを有する。なお、これは本発明のブラックマトリクス基板の一実施形態であるので、基板と、遮光剤を含むブラックマトリクスとを備えたブラックマトリクス基板であって、前記基板の５０℃から２００℃までの平均の線熱膨張係数が１０〜１００ｐｐｍ／℃であり、ブラックマトリクスにおける前記遮光剤の含有量が１０〜３０体積％である範囲で、ブラックマトリクス基板の構成を変形することも可能である。
【００１７】
また、図２は本発明のカラーフィルター基板の一実施形態を示す概略断面図である。前記ブラックマトリクス基板１に備えられたブラックマトリクス１１の開口部に形成された赤、緑、青などの着色層１２〜１４と、オーバーコート層１５を有する。なお、これは本発明のカラーフィルター基板の一実施形態であるので、基板と、遮光剤を含むブラックマトリクスとを備えたブラックマトリクス基板であって、前記基板の５０℃から２００℃までの平均の線熱膨張係数が１０〜１００ｐｐｍ／℃であり、ブラックマトリクスにおける前記遮光剤の含有量が１０〜３０体積％であるブラックマトリクス基板と、着色層とを備えたカラーフィルター基板である範囲で、カラーフィルター基板の構成を変形することも可能である。
【００１８】
＜基板＞
本発明に用いられる基板は、５０℃から２００℃までの平均の線熱膨張係数（以下、ＣＴＥと略す）が１０〜１００ｐｐｍ／℃である。ＣＴＥが１０ｐｐｍ／℃より小さい基板は剛性が高すぎるためフレキシブル性が劣る傾向にある。ＣＴＥが１００ｐｐｍ／℃より大きい基板は、ブラックマトリクスにおける遮光剤の含有量が１０〜３０体積％であっても、反りが大きくなってしまう。
【００１９】
本発明におけるＣＴＥは、熱機械分析装置を用いて、窒素気流下、以下の条件で測定および算出された値である。
第１段階：昇温レート５℃／ｍｉｎで室温から１５０℃まで昇温して試料の吸着水を除去する。
第２段階：降温レート５℃／ｍｉｎで室温まで空冷する。
第３段階：昇温レート５℃／ｍｉｎで本測定を行い、５０℃から２００℃までの平均の線熱膨張係数を求める。
【００２０】
本発明に用いられる基板は、フレキシブル性の観点から樹脂を含むことが好ましい。
【００２１】
（樹脂）
基板に含まれる樹脂としては、例えば、ポリエステル、ポリアミド、ポリイミド、ポリカーボネード、ポリエーテルスルホン、アクリル、エポキシ、シロキサンなどが挙げられる。これらの樹脂の中でも耐熱性、機械強度、寸法安定性、耐薬品性に優れるためポリイミド樹脂を含むものが好ましい。
【００２２】
ポリイミド樹脂は、特に制限はなく、一般的に、下記一般式（１）で表されるポリイミド樹脂を用いることができる。これは例えば下記一般式（２）で表されるポリイミド前駆体をイミド閉環（イミド化反応）させることで得られる。イミド化反応の方法としては特に限定されず、熱イミド化や化学イミド化が挙げられる。中でも、ポリイミド樹脂膜の耐熱性、可視光領域での透明性の観点から、熱イミド化が好ましい。
【００２３】
【化１】
2016122101.tif 000002
【００２４】
一般式（１）および（２）中、Ｒ１は４価の有機基、Ｒ２は２価の有機基を示す。Ｘ１およびＸ２は各々独立に水素原子、炭素数１〜１０の１価の有機基を示す。
【００２５】
一般式（１）、（２）中のＲ１としては、４価の有機基を示し、酸二無水物及びその誘導体残基である。
【００２６】
酸二無水物としては特に限定されず、芳香族酸二無水物、脂環式酸二無水物、又は脂肪族酸二無水物が挙げられる。
【００２７】
芳香族酸二無水物としては、ピロメリット酸二無水物、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ターフェニルテトラカルボン酸二無水物、３，３’，４，４’−オキシフタル酸二無水物、２，３，３’，４’−オキシフタル酸二無水物、２，３，２’，３’−オキシフタル酸二無水物、ジフェニルスルホン−３，３’，４，４’−テトラカルボン酸二無水物、ベンゾフェノン−３，３’，４，４’−テトラカルボン酸二無水物、２，２−ビス（３，４−ジカルボキシフェニル）プロパン二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（３，４−ジカルボキシフェニル）メタン二無水物、ビス（２，３−ジカルボキシフェニル）メタン二無水物、１，４−（３，４−ジカルボキシフェノキシ）ベンゼン二無水物、ビス（１，３−ジオキソ−１，３−ジヒドロイソベンズフラン−５−カルボン酸）１，４−フェニレン−２，２−ビス（４−（４−アミノフェノキシ）フェニル）プロパン、１，２，５，６−ナフタレンテトラカルボン酸二無水物、２，３，６，７−ナフタレンテトラカルボン酸二無水物、９，９−ビス（３，４−ジカルボキシフェニル）フルオレン二無水物、２，３，５，６−ピリジンテトラカルボン酸二無水物、３，４，９，１０−ペリレンテトラカルボン酸二無水物、２，２−ビス（３，４−ジカルボキシフェニル）ヘキサフルオロプロパンニ無水物、２，２−ビス（４−（３，４−ジカルボキシベンゾイルオキシ）フェニル）ヘキサフルオロプロパン二無水物、１，６−ジフルオロプロメリット酸二無水物、１−トリフルオロメチルピロメリット酸二無水物、１，６−ジトリフルオロメチルピロメリット酸二無水物、２，２’−ビス（トリフルオロメチル）−４，４’−ビス（３，４−ジカルボキシフェノキシ）ビフェニル二無水物、２，２’−ビス［（ジカルボキシフェノキシ）フェニル］プロパン二無水物、２，２’−ビス［（ジカルボキシフェノキシ）フェニル］ヘキサフルオロプロパンニ無水物、あるいはこれらの芳香族環にアルキル基、アルコキシ基、ハロゲン原子などで置換した酸二無水物化合物が挙げられるが、これらに限定されるものではない。
【００２８】
脂環式酸二無水物としては、１，２，３，４−シクロブタンテトラカルボン酸二無水物、１，２，４，５−シクロヘキサンテトラカルボン酸二無水物、１，２，３，４−シクロペンタンテトラカルボン酸二無水物、１，２，３，４−テトラメチル−１，２，３，４−シクロブタンテトラカルボン酸二無水物、１，２−ジメチル−１，２，３，４−シクロブタンテトラカルボン酸二無水物、１，３−ジメチル−１，２，３，４−シクロブタンテトラカルボン酸二無水物、１，２，３，４−シクロヘプタンテトラカルボン酸二無水物、２，３，４，５−テトラヒドロフランテトラカルボン酸二無水物、３，４−ジカルボキシ−１−シクロヘキシルコハク酸二無水物、２，３，５−トリカルボキシシクロペンチル酢酸二無水物、３，４−ジカルボキシ−１，２，３，４−テトラヒドロ−１−ナフタレンコハク酸二無水物、ビシクロ［３，３，０］オクタン−２，４，６，８−テトラカルボン酸二無水物、ビシクロ［４，３，０］ノナン−２，４，７，９−テトラカルボン酸二無水物、ビシクロ［４，４，０］デカン−２，４，７，９−テトラカルボン酸二無水物、ビシクロ［４，４，０］デカン−２，４，８，１０−テトラカルボン酸二無水物、トリシクロ［６，３，０，０＜２，６＞］ウンデカン−３，５，９，１１−テトラカルボン酸二無水物、ビシクロ［２，２，２］オクタン−２，３，５，６−テトラカルボン酸二無水物、ビシクロ［２，２，２］オクト−７−エン−２，３，５，６−テトラカルボン酸二無水物、ビシクロ［２，２，１］ヘプタンテトラカルボン酸二無水物、ビシクロ［２，２，１］ヘプタン−５−カルボキシメチル−２，３，６−トリカルボン酸二無水物、７−オキサビシクロ［２，２，１］ヘプタン−２，４，６，８−テトラカルボン酸二無水物、オクタヒドロナフタレン−１，２，６，７−テトラカルボン酸二無水物、テトラデカヒドロアントラセン−１，２，８，９−テトラカルボン酸二無水物、３，３’，４，４’−ジシクロへキサンテトラカルボン酸二無水物、３，３’，４，４’−オキシジシクロヘキサンテトラカルボン酸二無水物、５−（２，５−ジオキソテトラヒドロ−３−フラニル）−３−メチル−３−シクロヘキセン−１，２−ジカルボンサン無水物、及び“リカシッド”（登録商標）ＢＴ−１００（以上、商品名、新日本理化（株）製）及びそれらの誘導体、あるいはこれらの脂環にアルキル基、アルコキシ基、ハロゲン原子などで置換した酸二無水物化合物が挙げられるが、これらに限定されるものではない。
【００２９】
脂肪族酸二無水物としては、１，２，３，４−ブタンテトラカルボン酸二無水物、１，２，３，４−ペンタンテトラカルボン酸二無水物及びそれらの誘導体などが挙げられるが、これらに限定されるものではない。
【００３０】
これらの芳香族酸二無水物、脂環式酸二無水物、又は脂肪族酸二無水物は、単独で又は２種以上を組み合わせて使用することができる。
【００３１】
これらのうち、市販され手に入れやすい観点、反応性の観点の観点から、ピロメリット酸二無水物、３，３’，４，４’−ビフェニルテトラカルボン酸二無水物、３，３’，４，４’−オキシフタル酸二無水物、２，２−ビス（３，４−ジカルボキシフェニル）ヘキサフルオロプロパンニ無水物、２，２’−ビス［（ジカルボキシフェノキシ）フェニル］プロパン二無水物、２，３，６，７−ナフタレンテトラカルボン酸二無水物、１，２，４，５−シクロヘキサンテトラカルボン酸二無水物、３，３’，４，４’−ジシクロへキサンテトラカルボン酸二無水物、１，２，３，４−シクロブタンテトラカルボン酸二無水物を用いることが好ましい。
【００３２】
さらに耐熱性、焼成時の着色防止の観点から、３，３’，４，４’−ビフェニルテトラカルボン酸二無水物、３，３，４’，４’−オキシフタル酸二無水物、２，２−ビス（３，４−ジカルボキシフェニル）ヘキサフルオロプロパンニ無水物、２，２’−ビス［（ジカルボキシフェノキシ）フェニル］プロパン二無水物を用いることがより好ましい。
【００３３】
一般式（１）、（２）中のＲ２としては、２価の有機基を示し、ジアミン及びその誘導体残基である。
【００３４】
ジアミンとしては特に限定されず、芳香族ジアミン化合物、脂環式ジアミン化合物、又は脂肪族ジアミン化合物が挙げられる。
【００３５】
芳香族ジアミン化合物としては、３，４’−ジアミノジフェニルエーテル、４，４’−ジアミノジフェニルエーテル、３，４’−ジアミノジフェニルメタン、４，４’−ジアミノジフェニルメタン、３，３’−ジアミノジフェニルスルホン、３，４’−ジアミノジフェニルスルホン、４，４’−ジアミノジフェニルスルホン、３，４’−ジアミノジフェニルスルヒド、４，４’−ジアミノジフェニルスルヒド、１，４−ビス（４−アミノフェノキシ）ベンゼン、ベンジジン、２，２’−ビス（トリフルオロメチル）ベンジジン、３，３’−ビス（トリフルオロメチル）ベンジジン、２，２’−ジメチルベンジジン、３，３’−ジメチルベンジジン、２，２’３，３’−テトラメチルベンジジン、２，２’−ジクロロベンジジン、３，３’−ジクロロベンジジン、２，２’３，３’−テトラクロロベンジジン、ｍ−フェニレンジアミン、ｐ−フェニレンジアミン、１，５−ナフタレンジアミン、２，６−ナフタレンジアミン、ビス（４−アミノフェノキシフェニル）スルホン、ビス（３−アミノフェノキシフェニル）スルホン、ビス［４−（３−アミノフェノキシ）フェニル］スルホン、ビス（４−アミノフェノキシ）ビフェニル、ビス｛４−（４−アミノフェノキシ）フェニル｝エーテル、１，４−ビス（４−アミノフェノキシ）ベンゼン、９，９−ビス（４−アミノフェニル）フルオレン、２，２’−ビス［３−（３−アミノベンズアミド）−４−ヒドロキシフェニル］ヘキサフルオロプロパン、あるいはこれらの芳香族環にアルキル基、アルコキシ基、ハロゲン原子などで置換したジアミン化合物が挙げられるが、これらに限定されるものではない。
【００３６】
脂環式ジアミン化合物としては、シクロブタンジアミン、イソホロンジアミン、ビシクロ［２，２，１］ヘプタンビスメチルアミン、トリシクロ［３，３，１，１３，７］デカン−１，３−ジアミン、１，２−シクロヘキシルジアミン、１，３−シクロヘキシルジアミン、１，４−シクロヘキシルジアミン、ｔｒａｎｓ−１，４−ジアミノシクロへキサン、４，４’−ジアミノジシクロヘキシルメタン、３，３’−ジメチル−４，４’−ジアミノジシクロヘキシルメタン、３，３’−ジエチル−４，４’−ジアミノジシクロヘキシルメタン、３，３’，５，５’−テトラメチル−４，４’−ジアミノジシクロヘキシルメタン、３，３’，５，５’−テトラエチル−４，４’−ジアミノジシクロヘキシルメタン、３，５−ジエチル−３’，５’−ジメチル−４，４’−ジアミノジシクロヘキシルメタン、４，４’−ジアミノジシクロヘキシルエーテル、３，３’−ジメチル−４，４’−ジアミノジシクロヘキシルエーテル、３，３’−ジエチル−４，４’−ジアミノジシクロヘキシルエーテル、３，３’，５，５’−テトラメチル−４，４’−ジアミノジシクロヘキシルエーテル、３，３’，５，５’−テトラエチル−４，４’−ジアミノジシクロヘキシルエーテル、３，５−ジエチル−３’，５’−ジメチル−４，４’−ジアミノジシクロヘキシルエーテル、２，２−ビス（４−アミノシクロヘキシル）プロパン、２，２−ビス（３−メチル−４−アミノシクロヘキシル）プロパン、２，２−ビス（３−エチル−４−アミノシクロヘキシル）プロパン、２，２−ビス（３，５−ジメチル−４−アミノシクロヘキシル）プロパン、２，２−ビス（３，５−ジエチル−４−アミノシクロヘキシル）プロパン、２，２−（３，５−ジエチル−３’，５’−ジメチル−４，４’−ジアミノジシクロヘキシル）プロパン、あるいはこれらの脂環にアルキル基、アルコキシ基、ハロゲン原子などで置換したジアミン化合物が挙げられるが、これらに限定されるものではない。
【００３７】
脂肪族ジアミン化合物としては、エチレンジアミン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカンなどのアルキレンジアミン類、ビス（アミノメチル）エーテル、ビス（２−アミノエチル）エーテル、ビス（３−アミノプロピル）エーテルなどのエチレングリコールジアミン類、及び１，３−ビス（３−アミノプロピル）テトラメチルジシロキサン、１，３−ビス（４−アミノブチル）テトラメチルジシロキサン、α，ω−ビス（３−アミノプロピル）ポリジメチルシロキサンなどのシロキサンジアミン類が挙げられるが、これらに限定されるものではない。
【００３８】
これらの芳香族ジアミン、脂環式ジアミン、又は脂肪族ジアミンは、単独で又は２種以上を組み合わせて使用することができる。
【００３９】
一般式（１）、（２）中のＸ１およびＸ２としては、各々独立に水素原子、炭素数１〜１０の１価の有機基を示す。炭素数１〜１０の１価の有機基としては、飽和炭化水素基、不飽和炭化水素基、芳香族基などが挙げられる。飽和炭化水素基としては例えば、メチル基、エチル基、ブチル基などのアルキル基が挙げられる。不飽和炭化水素基としては例えば、ビニル基、エチニル基、ビフェニル基、フェニルエチニル基などが挙げられる。飽和炭化水素基はさらにハロゲン原子で置換されていてもよい。芳香族基としては例えばフェニル基などが挙げられる。芳香族基はさらに飽和炭化水素基、不飽和炭化水素基やハロゲン原子で置換されていてもよい。
【００４０】
基板に用いられるポリイミド樹脂には耐熱性および可視光領域での高透明性が求められるので、透明性をより高めるために酸二無水物やジアミン成分に脂環式モノマー成分を用いることが有効である。脂環式モノマーは酸二無水物とジアミン成分の両方に用いても、片方に用いてもよい。さらに、芳香族モノマーと併用してもよい。
【００４１】
ポリイミド樹脂の透明性をより高いレベルで維持するために、下記一般式（３）又は一般式（４）で表される構造単位を主成分とするポリイミド樹脂が好ましい。ここで、主成分とは、一般式（３）又は一般式（４）で表される構造単位を、全構造単位の５０モル％以上有することを意味する。
【００４２】
【化２】
2016122101.tif 000003
【００４３】
式中、Ｒ０は、下記式（５）〜（９）の少なくとも１つの構造単位で表される基である。
【００４４】
【化３】
2016122101.tif 000004
【００４５】
ポリイミド樹脂およびポリイミド樹脂前駆体を得るための重合反応の方法としては、目的のポリイミド樹脂およびポリイミド前駆体が製造できれば特に制限はなく、公知の方法を用いることができる。具体的な反応方法としては、所定量の全てのジアミン成分および溶剤を反応器に仕込み溶解させた後、所定量の酸二無水物成分を仕込み、室温〜８０℃で０．５〜３０時間撹拌する方法などが挙げられる。ポリイミド前駆体の合成に用いられる酸二無水物とジアミンは既知のものを使用することができ、上述のようなものが好ましい。また、ポリアミド酸やポリアミド酸エステル、ポリアミド酸シリルエステルなどのポリイミド前駆体は、ジアミン化合物と酸二無水物又はその誘導体との反応により合成することができる。誘導体としては、該酸二無水物のテトラカルボン酸、そのテトラカルボン酸のモノ、ジ、トリ、又はテトラエステル、酸塩化物などが挙げられ、具体的にはメチル基、エチル基、ｎ−プロピル基、イソプロピル基、ｎ―ブチル基、ｓｅｃ−ブチル基、ｔｅｒｔ−ブチル基などでエステル化された構造が挙げられる。
【００４６】
ポリイミド、及びポリイミド前駆体は、分子量を好ましい範囲に調整するために末端封止剤により両末端を封止してもよい。酸二無水物と反応する末端封止剤としては、モノアミンや一価のアルコールなどが挙げられる。また、ジアミン化合物と反応する末端封止剤としては、酸無水物、モノカルボン酸、モノ酸クロリド化合物、モノ活性エステル化合物、二炭酸エステル類、ビニルエーテル類などが挙げられる。また、末端封止剤を反応させることにより、末端基として種々の有機基を導入することができる。
【００４７】
酸無水物基末端の封止剤の導入割合は、酸二無水物成分に対して、０．１〜６０モル％の範囲が好ましく、特に好ましくは５〜５０モル％である。また、アミノ基末端の封止剤の導入割合は、ジアミン成分に対して、０．１〜１００モル％の範囲が好ましく、特に好ましくは５〜９０モル％である。複数の末端封止剤を反応させることにより、複数の異なる末端基を導入してもよい。
【００４８】
また、本発明では、ポリイミド前駆体樹脂やポリイミド樹脂に加えて、他の樹脂を混合してもかまわない。
【００４９】
（無機粒子）
基板は、カラーフィルター基板の反りを低減する観点から、無機粒子を含むことが好ましい。基板に含まれる無機粒子としては、各種金属化合物、鉱物あるいはセラミックなどが挙げられる。
【００５０】
無機粒子の屈折率は１．４〜１．８であることが好ましく、１．５〜１．７であることがより好ましい。屈折率が低いということは、原理的に無機粒子を構成する物質の密度が低下することである。低密度の粒子は有機溶剤に対して侵されやすい傾向にあり、基板の耐薬品性の観点から屈折率は１．４以上であることが好ましい。一方で、樹脂の屈折率と無機粒子の屈折率の差による光の散乱を抑制するため、屈折率は１．８以下であることが好ましい。
【００５１】
ここでいう無機粒子の屈折率とはナトリウムＤ線に相当する波長５８９ｎｍでの屈折率の値である。屈折率の測定方法としては、無機粒子そのもの又は無機粒子と同一組成の物質を試料として、液浸法すなわちベッケ線法を用いて測定することができる。ベッケ線法にて屈折率を求める方法としては、目的とする無機粒子の同一物質のサンプルを３０個準備し、一個ずつの屈折率を測定したうえで、それらの平均値により屈折率を算出することができる。
【００５２】
屈折率１．４〜１．８の無機粒子としては、具体的にはタルク、マイカ若しくはカオリンクレー等の鉱物、アルミナ（酸化アルミニウム）若しくはシリカ（酸化ケイ素）等の酸化物、硫酸バリウム若しくは硫酸カルシウム等の硫酸塩、炭酸バリウム、炭酸カルシウム、炭酸マグネシウム若しくは炭酸ストロンチウム等の炭酸塩、メタケイ酸ナトリウム又はステアリン酸ナトリウムが挙げられる。
【００５３】
電気的信頼性の観点から、酸化アルミニウム、酸化ケイ素、硫酸バリウム、硫酸カルシウム、炭酸バリウム、炭酸カルシウム、炭酸マグネシウム、炭酸ストロンチウム及びメタケイ酸ナトリウムからなる群から選ばれる物質であることが好ましく、硫酸バリウムがより好ましい。なお、市販の硫酸バリウムとしては、例えば、ＢＡＲＩＦＩＮＥ  ＢＦ−１０、ＢＦ−１、ＢＦ−２０又はＢＦ−４０（以上、何れも堺化学工業社製）が挙げられる。
【００５４】
基板の透明性の観点から、無機粒子はＪＩＳ Ｐ８１４８（２００１）に準拠した方法で測定された白色度が３０％以上であることが好ましく、５０％以上であることがより好ましい。無機粒子の白色度の測定においては、白色度が一定の値となるように、無機粒子に十分に圧力をかけて測定容器に充填して測定する。なお、前段落で示した上記無機粒子はいずれも白色度が３０％以上のものである。
【００５５】
無機粒子の形状としては、特に限定されないが、例えば、球状、楕円体状、針状、多角形状、星型状又は表面に凹凸若しくは細孔のある形状、あるいは、中空の形状が挙げられる。
【００５６】
無機粒子の粒径は、基板の透過率の観点から光の散乱を抑えるため１μｍ以下であることが好ましく、安定に分散させるため５〜５００ｎｍがより好ましく、１０〜１００ｎｍがさらに好ましい。
【００５７】
本発明において無機粒子の粒径とは、無機粒子の平均一次粒子径をいう。無機粒子の平均一次粒子径は、無作為に選択した無機粒子１００個の一次粒子径を電子顕微鏡でそれぞれ観察して、その平均値を求めることにより算出することができる。形状が球形以外の場合は、ある１個の粒子について電子顕微鏡で観察される最大の幅と最小の幅の平均値をその粒子の一次粒子径として算定する。
【００５８】
なお、基板に含まれる無機粒子のうち９０質量％以上が、一次粒子径が１μｍ以下であることが好ましく、５〜５００ｎｍがより好ましく、１０〜１００ｎｍがさらに好ましい。
【００５９】
無機粒子の製造方法としては、例えば、原料となる鉱物等の物質を粉砕して微細化する粉砕法、気相、液相若しくは固層における化学的方法又は物理的方法が挙げられる。粉砕法としては、例えば、ジェット法、ハンマー法又はミル法が挙げられる。気相における化学的方法としては、例えば、化学蒸着法（ＣＶＤ法）、電気炉法、化学炎法又はプラズマ法が挙げられる。液相における化学的方法としては、例えば、沈殿法、アルコキシド法又は水熱法が挙げられる。固相における化学的方法としては、例えば、晶析法が挙げられる。物理的方法としては、例えば、噴霧法、溶液燃焼法又は凍結乾燥法が挙げられる。中でも、無機粒子の粒径を容易に制御可能であるため、沈殿法が好ましい。
【００６０】
基板に含まれる無機粒子の含有量は、熱膨張係数を抑え、かつ透明性や機械強度を損なわないために５〜５０体積％が好ましい。
【００６１】
（熱架橋剤）
基板は、熱架橋剤を含有していてもよい。熱架橋剤としては、エポキシ化合物やアルコキシメチル基またはメチロール基を少なくとも２つ有する化合物が好ましい。これらの基を少なくとも２つ有することで、樹脂および同種分子と縮合反応して架橋構造体が形成され、加熱処理後の硬化膜の機械強度や耐薬品性を向上させることができる。
【００６２】
エポキシ化合物の好ましい例としては、例えば、ビスフェノールＡ型エポキシ樹脂、ビスフェノールＦ型エポキシ樹脂、プロピレングリコールジグリシジルエーテル、ポリプロピレングリコールジグリシジルエーテル、ポリメチル（グリシジロキシプロピル）、シロキサン等のエポキシ基含有シリコーンなどを挙げることができるが、本発明は何らこれらに限定されない。具体的には、エピクロン８５０−Ｓ，エピクロンＨＰ−４０３２、エピクロンＨＰ−７２００、エピクロンＨＰ−８２０、エピクロンＨＰ−４７００、エピクロンＥＸＡ−４７１０、エピクロンＨＰ−４７７０、エピクロンＥＸＡ−８５９ＣＲＰ、エピクロンＥＸＡ−１５１４，エピクロンＥＸＡ−４８８０，エピクロンＥＸＡ−４８５０−１５０、エピクロンＥＸＡ−４８５０−１０００、エピクロンＥＸＡ−４８１６、エピクロンＥＸＡ−４８２２（以上商品名、大日本インキ化学工業（株）製）、リカレジンＢＥＯ−６０Ｅ、リカレジンＢＰＯ−２０Ｅ、リカレジンＨＢＥ−１００、リカレジンＤＭＥ−１００（以上商品名、新日本理化（株）製）、ＥＰ−４００３Ｓ、ＥＰ−４０００Ｓ（以上商品名、（株）アデカ製）、ＰＧ−１００、ＣＧ−５００、ＥＧ−２００（以上商品名、大阪ガスケミカル（株）製）、ＮＣ−３０００、ＮＣ−６０００（以上商品名、日本化薬（株）製）、ＥＰＯＸ−ＭＫ Ｒ５０８、ＥＰＯＸ−ＭＫ Ｒ５４０、ＥＰＯＸ−ＭＫ Ｒ７１０、ＥＰＯＸ−ＭＫ Ｒ１７１０、ＶＧ３１０１Ｌ、ＶＧ３１０１Ｍ８０（以上商品名、（株）プリンテック製）、セロキサイド２０２１Ｐ、セロキサイド２０８１、セロキサイド２０８３、セロキサイド２０８５（以上商品名、ダイセル化学工業（株）製）などが挙げられる。
【００６３】
アルコキシメチル基またはメチロール基を少なくとも２つ有する化合物としては、例えば、ＤＭＬ−ＰＣ、ＤＭＬ−ＰＥＰ、ＤＭＬ−ＯＣ、ＤＭＬ−ＯＥＰ、ＤＭＬ−３４Ｘ、ＤＭＬ−ＰＴＢＰ、ＤＭＬ−ＰＣＨＰ、ＤＭＬ−ＯＣＨＰ、ＤＭＬ−ＰＦＰ、ＤＭＬ−ＰＳＢＰ、ＤＭＬ−ＰＯＰ、ＤＭＬ−ＭＢＯＣ、ＤＭＬ−ＭＢＰＣ、ＤＭＬ−ＭＴｒｉｓＰＣ、ＤＭＬ−ＢｉｓＯＣ−Ｚ、ＤＭＬ−ＢｉｓＯＣＨＰ−Ｚ、ＤＭＬ−ＢＰＣ、ＤＭＬ−ＢｉｓＯＣ−Ｐ、ＤＭＯＭ−ＰＣ、ＤＭＯＭ−ＰＴＢＰ、ＤＭＯＭ−ＭＢＰＣ、ＴｒｉＭＬ−Ｐ、ＴｒｉＭＬ−３５ＸＬ、ＴＭＬ−ＨＱ、ＴＭＬ−ＢＰ、ＴＭＬ−ｐｐ−ＢＰＦ、ＴＭＬ−ＢＰＥ、ＴＭＬ−ＢＰＡ、ＴＭＬ−ＢＰＡＦ、ＴＭＬ−ＢＰＡＰ、ＴＭＯＭ−ＢＰ、ＴＭＯＭ−ＢＰＥ、ＴＭＯＭ−ＢＰＡ、ＴＭＯＭ−ＢＰＡＦ、ＴＭＯＭ−ＢＰＡＰ、ＨＭＬ−ＴＰＰＨＢＡ、ＨＭＬ−ＴＰＨＡＰ、ＨＭＯＭ−ＴＰＰＨＢＡ、ＨＭＯＭ−ＴＰＨＡＰ（以上、商品名、本州化学工業（株）製）、ＮＩＫＡＬＡＣ（登録商標）  ＭＸ−２９０、ＮＩＫＡＬＡＣ  ＭＸ−２８０、ＮＩＫＡＬＡＣ  ＭＸ−２７０、ＮＩＫＡＬＡＣ  ＭＸ−２７９、ＮＩＫＡＬＡＣ  ＭＷ−１００ＬＭ、ＮＩＫＡＬＡＣ  ＭＸ−７５０ＬＭ（以上、商品名、（株）三和ケミカル製）が挙げられる。これらを２種以上含有してもよい。
【００６４】
熱架橋剤は、樹脂１００重量部に対し、０．０１〜５０重量部含有することが好ましい。
【００６５】
（基板のその他の構成）
基板は、その他の添加剤として、密着性改良剤、高分子分散剤又は界面活性剤等を含有してもかまわない。密着改良剤としては、例えば、シランカップリング剤又はチタンカップリング剤が挙げられる。密着性改良剤は、樹脂に対して０．２〜２０質量％添加するのが好ましい。高分子分散剤としては、例えば、アクリル系、ポリエステル系、ポリエチレンイミン系、ポリウレタン系又はポリアリルアミン系高分子分散剤が挙げられる。高分子分散剤は、無機粒子に対して１〜４０質量％添加するのが一般的である。界面活性剤としては、例えば、ラウリル硫酸アンモニウム若しくはポリオキシエチレンアルキルエーテル硫酸トリエタノールアミン等の陰イオン界面活性剤、ステアリルアミンアセテート若しくはラウリルトリメチルアンモニウムクロライド等の陽イオン界面活性剤、ラウリルジメチルアミンオキサイド若しくはラウリルカルボキシメチルヒドロキシエチルイミダゾリウムベタイン等の両性界面活性剤、ポリオキシエチレンラウリルエーテル、ポリオキシエチレンステアリルエーテル若しくはソルビタンモノステアレート等の非イオン界面活性剤、ポリジメチルシロキサン等を主骨格とするシリコーン系界面活性剤又はフッ素系界面活性剤が挙げられる。
【００６６】
基板の厚みは機械強度を保ち、かつ反りの増大を抑えるため３〜５０μｍが好ましく、５〜３０μｍがより好ましい。
【００６７】
基板の波長４００ｎｍでの透過率は７０％以上であることが好ましく、８０％以上であることがより好ましく、９０％以上であることがさらに好ましい。基板の透過率を大きくすることで、明るいカラーフィルター基板を得ることができ、有機ＥＬディスプレイとした際により鮮明な映像を得ることができる。
【００６８】
基板のヘイズは、３％以下が好ましく、１％以下がより好ましく、０．３％以下が特に好ましい。基板のヘイズを小さくすることで、基板での光の散乱が抑えられ、より鮮明な画像を得ることができる。
【００６９】
＜ブラックマトリクス＞
本発明に用いられるブラックマトリクスは遮光剤を含み、その含有量は１０〜３０体積％である。
【００７０】
（遮光剤）
本発明に用いられる遮光剤としては、例えば、黒色有機顔料、混色有機顔料及び無機顔料が挙げられる。黒色有機顔料としては、例えば、カーボンブラック、樹脂被覆カーボンブラック、ペリレンブラック又はアニリンブラックが挙げられる。混色有機顔料としては、例えば、赤、青、緑、紫、黄色、マゼンダ又はシアン等の顔料を混合して疑似黒色化したものが挙げられる。無機顔料としては、例えば、グラファイトが挙げられる。他の例としては、チタン、銅、鉄、マンガン、コバルト、クロム、ニッケル、亜鉛、カルシウム若しくは銀等の金属微粒子が挙げられる。また前に示した金属の酸化物、複合酸化物、硫化物、窒化物及び炭化物が挙げられる。
【００７１】
本発明においてブラックマトリクスは遮光剤を１０〜３０体積％含むものであり、この範囲で所望の遮光性を得るため、遮光剤の比重は２〜１０が好ましく、３〜６がより好ましい。比重が３〜６の範囲である遮光剤の中でも、遮光性と入手のしやすさの観点から、酸窒化チタン、窒化チタン、または炭化チタンのいずれか１種以上を含むことが好ましい。
【００７２】
酸窒化チタンとは、ＴｉＮｘＯｙ（０＜ｘ＜２．０，０．１＜ｙ＜２．０）で表される化合物をいう。酸素の含有量が多いと黒色度が低下するため、ｘ／ｙが０．１〜１０であることが好ましく、１〜３であることがより好ましい。
【００７３】
酸窒化チタン、窒化チタン、炭化チタンの合成法としては、例えば、電気炉法又は熱プラズマ法等の気相反応法が挙げられる。なかでも、不純物の混入が少なく、粒子径が揃いやすく、生産性も高いため、熱プラズマ法が好ましい。熱プラズマを発生させる方法としては、例えば、直流アーク放電、多層アーク放電、高周波（ＲＦ）プラズマ又はハイブリッドプラズマ等が挙げられる。なかでも電極からの不純物の混入が少ないため、高周波プラズマが好ましい。
【００７４】
遮光剤の粒径は、分散の安定性及び微細パターン加工性の観点から１０〜３００ｎｍが好ましく、３０〜１００ｎｍがより好ましい。ここで遮光剤の粒径とは、遮光剤の平均一次粒子径をいう。遮光剤の平均一次粒子径は、無機粒子の場合と同様の方法により算出することができる。
【００７５】
ブラックマトリクスに占める遮光剤の割合は、１０〜３０体積％であることが重要であり、１５〜２５体積％であることがより好ましい。遮光剤の含有率が小さすぎると十分な光学濃度を得ることが難しいばかりか、基板のＣＴＥによらずカラーフィルター基板がブラックマトリクス側に反る傾向にある。一方で、遮光剤の含有率が大きすぎると、基板のＣＴＥによらずカラーフィルター基板が基板側に反る傾向にある。
【００７６】
ブラックマトリクスにおいて、遮光剤以外の成分は７０〜９０体積％であり、その構成材としては、樹脂の他、ガラス、セラミック、遮光剤以外の粒子などが挙げられる。
【００７７】
（樹脂）
ブラックマトリクスには樹脂を含むことができる。樹脂としては、基板に用いられるものと同様のものを挙げることができ、塗膜の耐熱性が高いためアクリル樹脂またはポリイミド樹脂が好ましく、ポリイミド樹脂がより好ましい。ブラックマトリクスが含有する樹脂の割合は７０〜９０体積％が好ましく、７５〜８５体積％がより好ましい。
【００７８】
ポリイミド樹脂としては、基板に用いられるものと同様のものを用いることができるが、耐熱性と遮光剤の分散性の観点から、ジアミン化合物としては芳香族系ジアミン化合物が好ましく、酸無水物基を有する化合物としては芳香族酸二無水物が好ましい。
【００７９】
芳香族系ジアミン化合物としては、例えば、パラフェニレンジアミン、メタフェニレンジアミン、３，３’−ジアミノジフェニルエーテル、４，４’−ジアミノジフェニルエーテル、３，４’−ジアミノジフェニルエーテル、４，４’−ジアミノジフェニルメタン、３，３’−ジアミノジフェニルスルホン、４，４’−ジアミノジフェニルスルホン、３，３’−ジアミノジフェニルサルファイド、４，４’−ジアミノジフェニルサルファイド、１，３−ビス（４−アミノフェノキシ）ベンゼン、１，４−ビス（４−アミノフェノキシ）ベンゼン、２，２−ビス（トリフルオロメチル）ベンジジン、９，９’−ビス（４−アミノフェニル）フルオレン４，４’−ジアミノジフェニルアミン、３，４’−ジアミノジフェニルアミン、３，３’−ジアミノジフェニルアミン、２，４’−ジアミノジフェニルアミン、４，４’−ジアミノジベンジルアミン、２，２’−ジアミノジベンジルアミン、３，４’−ジアミノジベンジルアミン、３，３’−ジアミノジベンジルアミン、Ｎ，Ｎ’−ビス−（４−アミノ−３−メチルフェニル）エチレンジアミン、４，４’−ジアミノベンズアニリド、３，４’−ジアミノベンズアニリド、３，３’−ジアミノベンズアニリド、４，３’−ジアミノベンズアニリド、２，４’−ジアミノベンズアニリド、Ｎ，Ｎ’−ｐ−フェニレンビス−ｐ−アミノベンズアミド、Ｎ，Ｎ’−ｐ−フェニレンビス−ｍ−アミノベンズアミド、Ｎ，Ｎ’−ｍ−フェニレンビス−ｐ−アミノベンズアミド、Ｎ，Ｎ’−ｍ−フェニレンビス−ｍ−アミノベンズアミド、Ｎ，Ｎ’−ジメチル−Ｎ，Ｎ’−ｐ−フェニレンビス−ｐ−アミノベンズアミド、Ｎ，Ｎ’−ジメチル−Ｎ，Ｎ’−ｐ−フェニレンビス−ｍ−アミノベンズアミド、Ｎ，Ｎ’−ジフェニル−Ｎ，Ｎ’−ｐ−フェニレンビス−ｐ−アミノベンズアミド又はＮ，Ｎ’−ジフェニル−Ｎ，Ｎ’−ｐ−フェニレンビス−ｍ−アミノベンズアミドが挙げられるが、パラフェニレンジアミン、メタフェニレンジアミン、３，３’−ジアミノジフェニルエーテル、４，４’−ジアミノジフェニルエーテル、３，４’−ジアミノジフェニルエーテル、３，３’−ジアミノジフェニルスルホン、４，４’−ジアミノジフェニルスルホン、９，９’−ビス（４−アミノフェニル）フルオレン又は４，４’−ジアミノベンズアニリドが好ましい。
【００８０】
芳香族酸二無水物としては、例えば、４，４’−オキシジフタル酸二無水物、３，３’，４，４’−ベンゾフェノンテトラカルボン酸二無水物、ピロメリット酸二無水物、３，４，９，１０−ペリレンテトラカルボン酸二無水物、３，３’，４，４’−ジフェニルスルホンテトラカルボン酸二無水物、３，３’，４，４’−ビフェニルテトラカルボン酸二無水物、１，２，５，６−ナフタレンテトラカルボン酸二無水物、３，３’，４，４’−パラターフェニルテトラカルボン酸二無水物又は３，３’，４，４’−メタターフェニルテトラカルボン酸二無水物等が挙げられるが、４，４’−ビフェニルテトラカルボン酸二無水物、４，４’−ベンゾフェノンテトラカルボン酸二無水物又はピロメリット酸二無水物が好ましい。
【００８１】
（ブラックマトリクスのその他の構成）
また、ブラックマトリクスには架橋剤や、その他添加剤を含むことができ、具体的には前述の基板に用いられるものと同様のものを挙げることができる。
【００８２】
ブラックマトリクスが、基板上に占める領域面積としては、４０〜８０％であることが好ましく、４５〜７５％であることがより好ましい。ブラックマトリクスが基板上に占める領域面積が４０％以上であることで基板にかかる応力を相殺して反りを低減する効果が大きくなる傾向がある。また、その領域面積が８０％以下であることで画素としての開口部面積が大きくなるためディスプレイとしての明るさが向上する傾向がある。
【００８３】
ブラックマトリクスの上面形状は、ストライプ状、格子状のどちらでも良いが、格子状が好ましい。本発明でいう格子状とは、縦方向と横方向のいずれの方向にもつながった形状のものを言い、ブラックマトリクスの各格子に囲まれた、ブラックマトリクスの形成されていない領域は、開口部として着色層を形成することができる。開口部の形状としては正方形、矩形、多角形、その他複雑な形状のいずれでも良い。ブラックマトリクスを格子状に設けることで、ブラックマトリクスにかかる応力を縦方向と横方向で均一に近づけることが可能であり好ましい。一方ストライプ状の場合、基板の一方向のみにカラーフィルター基板の反りが発生する場合がある。
【００８４】
ブラックマトリクスの線幅は、１〜１００μｍが好ましく、３〜３０μｍがより好ましい。線幅はブラックマトリクスの全面で同じ必要は無く、所望の位置に所望の線幅で形成することができ、上述のように格子状になるように具備することが好ましい。
【００８５】
ブラックマトリクスの膜厚は、十分な光学濃度を保ちつつ、カラーフィルター基板の平坦性を良好とするため０．５μｍ〜２．５μｍが好ましく、１〜２μｍがより好ましい。
【００８６】
ブラックマトリクスの光学濃度（ＯＤ値）は、３〜６が好ましく、３．５〜５．５がより好ましい。ＯＤ値が３以上であることでディスプレイの黒表示がより完全な黒に近づき、コントラストを向上する効果が大きくなる。またＯＤ値が６以下であることで、遮光剤を過剰に含有する必要がなく、１０〜３０体積％の範囲内で適切な含有量にすることができるため基板の反りを防止できる効果が大きくなる。
【００８７】
（ブラックマトリクス基板のその他の構成）
本発明のブラックマトリクス基板においては、ブラックマトリクスにおける遮光剤の含有量をＡ体積％、基板における前記無機粒子の含有量をＢ体積％としたとき、Ｂ／Ａで表される比率が０．５〜４であることが好ましい。Ｂ／Ａが上記の範囲であれば、基板にかかる応力とブラックマトリクスにかかる応力が大きく異なることがなく、結果として反りが低減される効果がより大きい。
【００８８】
＜カラーフィルター基板＞
本発明のカラーフィルター基板は、上述のブラックマトリクス基板と着色層を備えたものが好ましい。
【００８９】
（着色層）
着色層としては、例えば赤、緑、青の３色の画素を有しているのが一般的であり、さらに淡色、白色ないし透明の画素や、黄色、マゼンダ、シアンなどの画素を有する４〜６色の画素を有することが好ましい。着色層としてこれらの画素を有することで、色鮮やかなカラー表示が可能なディスプレイを得ることができる。
【００９０】
着色層としては、顔料、染料などの着色剤が樹脂等に分散または溶解したものや、任意の光のみを透過するように膜厚制御された無機膜を挙げることができる。
【００９１】
赤の着色画素に使用する顔料の例としては、ピグメントレッド（ＰＲ）２５４、ＰＲ１４９、ＰＲ１６６、ＰＲ１７７、ＰＲ２０９、ピグメントイエロー（ＰＹ）１３８、ＰＹ１５０又はＰＹＰ１３９が挙げられ、緑の着色画素に使用する顔料の例としては、ピグメントグリーン（ＰＧ）７、ＰＧ３６、ＰＧ５８、ＰＧ３７、ピグメントブルー（ＰＢ）１６、ＰＹ１２９、ＰＹ１３８、ＰＹ１３９、ＰＹ１５０又はＰＹ１８５が挙げられ、青の着色画素に使用する顔料の例としては、ＰＢ１５：６又はピグメントバイオレット（ＰＶ）２３が挙げられる。
【００９２】
また、染料の例としては、Ｃ．Ｉ．ベイシックブルー（ＢＢ）５、ＢＢ７、ＢＢ９又はＢＢ２６などの青色染料や、Ｃ．Ｉ．アシッドレッド（ＡＲ）５１、ＡＲ８７又はＡＲ２８９などの赤色染料が挙げられる。
【００９３】
着色層は樹脂を含むことができ、上述のブラックマトリクスで挙げたものと同様のものを用いることができる。
【００９４】
（カラーフィルター基板のその他の構成）
本発明のカラーフィルター基板は、さらに平坦化層、ガスバリア膜、透明電極、固定されたスペーサーなどを形成してもよい。
【００９５】
平坦化層の形成に使用する樹脂の例としては、エポキシ樹脂、アクリルエポキシ樹脂、アクリル樹脂、シロキサン樹脂又はポリイミド樹脂が挙げられ、膜厚としては、０．５〜５．０μｍが好ましく、１．０〜３．０μｍがより好ましい。
【００９６】
ガスバリア膜としては酸化珪素（ＳｉＯｘ）や窒化酸化珪素（ＳｉＯｘＮｙ）、窒化珪素（ＳｉｘＮｙ）などを用いることができ、窒素酸化珪素が好ましい。バリア層の膜厚は、通常０．１〜５μｍであり、０．３〜３μｍがより好ましい。薄すぎるとバリア効果が小さくなる傾向にあり、厚すぎると逆にバリア層にクラックなどの欠陥が発生することがある。
【００９７】
透明電極としては、インジウム・錫酸化物（ＩＴＯ）や、酸化亜鉛にガリウムやアルミニウムをドープしたものを挙げることができる。透明電極の膜厚は、０．０３〜１μｍが好ましく、０．１〜０．５μｍがより好ましい。透明電極は全面に設けていても部分的にパターニングして設けても良い。
【００９８】
固定されたスペーサーとしては、対向基板の有機ＥＬ素子基板やＴＦＴ基板などとのスペーサーの役割を果たすものであり、膜厚として１〜１０μｍが好ましく、２〜５μｍがより好ましい。これにより一定のギャップが保持され、ディスプレイとしての均一性を向上することができる。
【００９９】
＜ブラックマトリクス基板の製造方法＞
本発明のブラックマトリクス基板を製造する方法としては、仮基板上に樹脂組成物を塗布する工程、不揮発成分中に１０〜３０体積％の遮光剤を含む黒色組成物を前記樹脂組成物の膜上に塗布する工程、ブラックマトリクスを形成する工程、の各工程を経て製造する方法が好ましい。
【０１００】
仮基板としては、例えば、シリコンウエハー、セラミックス類、ガリウムヒ素、ソーダ石灰ガラス又は無アルカリガラスが挙げられる。
【０１０１】
仮基板上に、上述のような樹脂組成物を塗布する。樹脂組成物を仮基板上に塗布する方法としては、例えば、スピンコーター、バーコーター、ブレードコーター、ロールコーター、ダイコーター及びスクリーン印刷法が挙げられる。その他の方法としては、仮基板を樹脂組成物中に浸漬する方法及び樹脂組成物を仮基板に噴霧する方法が挙げられる。
【０１０２】
樹脂組成物としては、塗布性向上のため硬化後の膜に残らないような溶剤や揮発性化合物などを含有することができる。溶剤としては例えば、エステル類、脂肪族アルコール類、（ポリ）アルキレングリコールエーテル系溶剤、ケトン類、Ｎ−メチル−２−ピロリドン、Ｎ，Ｎ−ジメチルアセトアミド若しくはＮ，Ｎ−ジメチルホルムアミド等のアミド系極性溶媒又はラクトン類が挙げられ、無機粒子の分散効果を高めるため、ラクトン類を含むことが好ましい。ラクトン類としては、炭素数３〜１２の脂肪族環状エステル化合物が挙げられ、例えば、β−プロピオラクトン、γ−ブチロラクトン、γ−バレロラクトン、δ−バレロラクトン、γ−カプロラクトン又はε−カプロラクトンが好ましく、なかでも樹脂の溶解性の観点から、γ−ブチロラクトンがより好ましい。樹脂組成物に占める溶剤の割合は、塗工性及び乾燥性の観点から、６０〜９５質量％が好ましく、７０〜９０質量％がより好ましい。
【０１０３】
基板の形成に用いる樹脂組成物の製造方法としては、重合によって得られた樹脂または樹脂溶液をそのまま用いることができ、必要に応じて溶剤、熱架橋剤、その他添加剤などを加えて撹拌し得ることができる。
【０１０４】
また、基板の形成に用いる樹脂組成物が樹脂と無機粒子を有する場合の製造方法としては、例えば、分散機を用いて樹脂溶液中に直接無機粒子を分散させる方法が挙げられる。他の方法としては、分散機を用いて水若しくは有機溶媒中に無機粒子を分散させて分散液を作製し、その後、分散液と樹脂溶液とを混合する方法が挙げられる。無機粒子の分散方法としては、例えば、ボールミル、サンドグラインダー、３本ロールミル又は高速度衝撃ミルが挙げられる。なかでも分散効率や微分散化の観点から、ビーズミルが好ましい。ビーズミルとしては、例えば、コボールミル、バスケットミル、ピンミル又はダイノーミルが挙げられる。ビーズミルのビーズとしては、例えば、チタニアビーズ、ジルコニアビーズ又はジルコンビーズが好ましい。分散に用いるビーズ径としては、０．０１〜５．０ｍｍが好ましく、０．０３〜１．０ｍｍがより好ましい。
【０１０５】
上記のような樹脂組成物を仮基板上に塗布することにより得られた塗布膜を、風乾、加熱乾燥又は真空乾燥等により乾燥して硬化させ、乾燥被膜を形成する。乾燥ムラ又は搬送ムラを抑制するため、樹脂組成物を塗布した基板を、加熱装置を備えた減圧乾燥機で減圧乾燥した後、加熱して半硬化（セミキュア）させることが好ましい。その後、加熱硬化により基板としての機能を果たす樹脂膜を形成する。加熱硬化の方法としては、空気中、窒素中、減圧中などで１５０〜４００℃で０．２５〜５時間連続的または段階的に行うことが好ましい。
【０１０６】
次に、仮基板上に樹脂組成物が塗布された基板に対し、不揮発成分中に１０〜３０体積％の遮光剤を含む黒色組成物を塗布する工程を行うことが好ましい。
【０１０７】
黒色組成物としては、前述のような遮光剤を含み、好ましくは樹脂、より好ましくは溶剤を含んだ黒色組成物を用いる。樹脂としては前述のものを挙げることができ、また、ブラックマトリクスを形成する前段階の未硬化の状態の各種樹脂を用いることもできる。また、黒色組成物は非感光性であっても、感光性であってもよい。
【０１０８】
続いて黒色樹脂組成物をパターニングすることで、ブラックマトリクスを形成する工程を行うことが好ましい。パターニングの方法としては、機械加工、ドライエッチング、サンドブラスト、フォトリソグラフィーなどを挙げることができ、高精細のパターニングを行うことができるフォトリソグラフィーが好ましい。
【０１０９】
フォトリソグラフィーによるパターニングの方法としては、黒色樹脂組成物自体を感光性材料とすることでパターニングすることもでき、黒色樹脂組成物とは別にフォトレジストを積層することでフォトリソグラフィー法を行い、黒色樹脂組成物をパターニングしてブラックマトリクスを形成することもできる。フォトリソグラフィーでは、露光工程および現像工程を行い、パターニングを行う。
【０１１０】
黒色樹脂組成物が感光性黒色樹脂組成物の場合は、露光によりラジカルやカチオン種などを発生させる光重合開始剤を添加し、反応性モノマーまたはオリゴマー、およびポリマー成分を硬化させ、現像工程にて未露光部を溶解させパターニングを行うことができる。
【０１１１】
光重合開始剤としては、ベンゾフェノン、Ｎ，Ｎ’−テトラエチル−４，４’−ジアミノベンゾフェノン、４−メトキシ−４’−ジメチルアミノベンゾフェノン、２，２−ジエトキシアセトフェノン、α−ヒドロキシイソブチルフェノン、チオキサントン又は２−クロロチオキサントンが挙げられる。反応性モノマーとしては、トリメチロールプロパントリ（メタ）アクリレート、ペンタエリスリトールトリ（メタ）アクリレート、トリアクリルホルマール、ペンタエリスリトールテトラ（メタ）アクリレート、ジペンタエリスリトールヘキサ（メタ）アクリレート又はジペンタエリスリトールペンタ（メタ）アクリレートが挙げられる。ポリマーとしては、不飽和カルボン酸とエチレン性不飽和化合物との共重合体が挙げられる。不飽和カルボン酸の例としては、アクリル酸、メタクリル酸、イタコン酸、クロトン酸、マレイン酸、フマル酸、ビニル酢酸又は酸無水物が挙げられる。また、溶剤を含むこともでき、具体的にはプロピレングリコールモノメチルエーテルアセテート、プロピレングリコールモノエチルエーテルアセテート、アセト酢酸エチル、メチル−３−メトキシプロピオネート、エチル−３−エトキシプロピオネート、メトキシブチルアセテート又は３−メチル−３−メトキシブチルアセテートが挙げられる
このような感光性黒色樹脂組成物が塗布された基板に対し、露光工程を行う。露光工程としては該塗膜上にマスクを置き、露光装置を用いて紫外線を照射する。露光工程に使用できるランプとしては、超高圧水銀灯、ケミカル灯、高圧水銀灯、低圧水銀灯、紫外線ＬＥＤランプ等を用いることができる。露光照度は１０ｍＷ／ｃｍ２〜３００ｍＷ／ｃｍ２であることが好ましい。露光時間は、露光照度との兼ね合いから適宜調整することができる。生産性の観点からは１秒〜６０秒が好ましく、露光照度と露光時間を掛け合わせた露光量は、１０ｍＪ／ｃｍ２〜３００ｍＪ／ｃｍ２が好ましい。
【０１１２】
次に現像工程を行う。この工程では現像液で現像を行い、未露光領域の塗膜を現像液に溶解させ、露光領域の塗膜を残存させることでパターニングを行うことが好ましい。なお、ここでいう現像液に溶解とは、塗膜が溶解及び／又は分散することであり、塗膜の樹脂や遮光剤等の成分を現像液中に拡散させることをいう。
【０１１３】
現像液としては、例えば、有機溶剤、酸性現像液又はアルカリ現像液が挙げられるが、安全性及び現像性能の観点から、アルカリ性物質を含有するアルカリ現像液が好ましい。アルカリ性物質としては、例えば、水酸化ナトリウム、水酸化カリウム、炭酸ナトリウム、炭酸カリウム、ケイ酸ナトリウム、メタケイ酸ナトリウム若しくはアンモニア水等の無機アルカリ類あるいはエチルアミン若しくはｎ−プロピルアミン等の１級アミン類、ジエチルアミン若しくはジ−ｎ−プロピルアミン等の２級アミン類、トリエチルアミン若しくはメチルジエチルアミン等の３級アミン類、テトラメチルアンモニウムヒドロキシド（以下、「ＴＭＡＨ」）等のテトラアルキルアンモニウムヒドロキシド類、コリン等の４級アンモニウム塩、トリエタノールアミン、ジエタノールアミン、モノエタノールアミン、ジメチルアミノエタノール若しくはジエチルアミノエタノール等のアルコールアミン類又はピロール、ピペリジン、１，８−ジアザビシクロ［５，４，０］−７−ウンデセン、１，５−ジアザビシクロ［４，３，０］−５−ノナン若しくはモルホリン等の環状アミン類等の有機アルカリ類が挙げられる。中でも塗膜の溶解性が良好でありかつ臭気の問題が少ないことから、アルカリ水溶液が好ましく、水酸化ナトリウム及び／又は炭酸ナトリウム、水酸化カリウム及び／又は炭酸カリウムあるいはＴＭＡＨを含有するアルカリ水溶液がより好ましい。アルカリ現像液に占めるアルカリ性物質の割合は、０．０１〜５０質量％が好ましい。さらに、より良好なパターンを得るため、アルカリ現像液に非イオン系界面活性剤等の界面活性剤を０．０１〜１質量％添加することが好ましい。アルカリ現像液を用いる現像としては、例えば、ディップ現像、シャワー現像、パドル現像又は超音波現像が挙げられる。シャワー現像におけるシャワーの圧力は、０．０５〜５ＭＰａが好ましい。現像後はアルカリ現像液を除去するために、適宜純水等による洗浄工程を加えても構わない。現像条件は、２０〜３０℃で１０〜１２０秒の範囲で行うことが好ましい。
【０１１４】
フォトリソグラフィーによるパターニングの方法としては、黒色組成物を塗布する工程を行った後に、非感光性黒色樹脂組成物とは別にフォトレジストを積層することでフォトリソグラフィー法を行い、黒色樹脂組成物をパターニングしてブラックマトリクスを形成することもできる。この場合、黒色樹脂組成物としては感光性である必要は無く、非感光性であるために耐熱性や耐薬品性に優れたブラックマトリクスを形成することができるため好ましい。
【０１１５】
フォトレジストを用いてブラックマトリクスを形成する方法について述べる。
【０１１６】
この場合、黒色樹脂組成物を塗布する工程を行った後、その上にフォトレジストを塗布し、フォトリソ法によりパターニングし、さらにそのレジストパターンをマスクとして遮光層をエッチングし、ブラックマトリクスの形状にパターニングする。
【０１１７】
仮基板上の基板もしくは、仮基板から剥離した後の基板上に、不揮発成分中に１０〜３０体積％の遮光剤を含む黒色組成物を塗布する。必要に応じて乾燥などを行い、加熱により黒色樹脂組成物を半硬化（セミキュア）を行う。ここでは黒色樹脂組成物を完全に硬化せず、現像工程で現像される程度にセミキュアされることが好ましく、ポリイミド樹脂またはポリイミド前駆体であるポリアミック酸を含むことが好ましい。ポリイミド樹脂またはポリイミド前駆体としては、基板に用いられるものと同様のものを用いることができるが、現像工程によるパターニング性の観点から、ジアミン化合物としては芳香族系ジアミン化合物が好ましく、酸無水物基を有する化合物としては芳香族酸二無水物が好ましい。
【０１１８】
次に、フォトレジストを塗布する。必要に応じて乾燥などを行い、フォトマスクを介して露光を行う。これを現像することで、フォトレジストをパターニングすることができる。さらにこのフォトレジストをマスクとして、さらに黒色樹脂組成物をエッチングすることで、黒色樹脂組成物をパターニングすることができる。その後、フォトレジストは有機溶剤や酸、アルカリなどの薬品により剥離し、パターニングされたブラックマトリクスを得る。なお、フォトレジストを現像する現像液と、黒色樹脂組成物をエッチングするエッチング液は同じであっても異なっていても良いが、工程が簡便になるため同じ液を使用することが好ましい。
【０１１９】
以上のような工程を経てパターニングされたブラックマトリクスは、その後、加熱処理することによって硬化することができる。加熱処理は通常、空気中、窒素雰囲気中、あるいは、真空中などで、１５０〜３００℃、好ましくは２００〜２８０℃の温度のもとで、０．２５〜５時間、連続的または段階的に行われる。
【０１２０】
なお、樹脂膜を仮基板から剥離する方法としては、例えば、機械的に剥離する方法、フッ酸等の薬液若しくは水に浸漬する方法、又は、レーザーを樹脂膜と仮基板との界面に照射する方法が挙げられる。なお、樹脂膜を仮基板から剥離した後にブラックマトリクス基板およびカラーフィルター基板を製造しても良いが、寸法安定性の観点から、カラーフィルター基板を製造した後に仮基板からの剥離をすることが好ましい。また、カラーフィルター基板を有機ＥＬ素子基板などと貼り合せた後で、仮基板から剥離することもできる。
【０１２１】
＜カラーフィルター基板の製造方法＞
上述のブラックマトリクス基板を用い、着色層を形成する工程を行う。着色層としては、ブラックマトリクスの開口部に赤、緑、青を含む３〜６色の画素を形成することができる。着色層の形成方法としては特に限定されず、ブラックマトリクスの形成と同様の方法をとることができ、フォトリソグラフィーを用いることが好ましい。
【０１２２】
本発明のカラーフィルター基板は、さらに平坦化層、ガスバリア膜、透明電極、固定されたスペーサーなどを形成してもよい。
【０１２３】
＜有機ＥＬディスプレイ＞
上述のカラーフィルター基板と有機ＥＬ素子基板とを備えた有機ＥＬディスプレイについて説明する。
【０１２４】
本発明の有機ＥＬディスプレイは、カラーフィルター基板がフレキシブルでありながら反りが少ないという特徴を活かして、自在な形状のフレキシブル有機ＥＬディスプレイを得ることができる。
【０１２５】
図３は、本発明の有機ＥＬディスプレイの一実施形態を示す概略断面図である。
【０１２６】
図３に示す有機ＥＬディスプレイは、本発明のカラーフィルター基板２０と、発光素子である有機ＥＬ素子３０とを、封止剤２７で貼り合わせることで構成されている。
【０１２７】
カラーフィルター基板２０は、本発明のカラーフィルター基板の一実施形態であり、前述の製造方法により製造することができる。図３においては、カラーフィルター基板２０は、基板１０と、ブラックマトリクス１１とを備えたブラックマトリクス基板１と、ブラックマトリクスの開口部に形成された赤、緑、青などの着色層１２〜１４と、オーバーコート層１５と、から構成される。
【０１２８】
有機ＥＬ素子３０は、透明電極２１と、有機エレクトロルミネッセンス層（以下、「有機ＥＬ層」）２２と、背面電極層２３と、絶縁膜２４と、基板２５と、外部電源へとつながる取り出し電極２６と、から構成される。ここで有機ＥＬ層は、正孔輸送層、発光層及び電子輸送層から構成されている。なお、図３に示す有機ＥＬ素子３０も一実施形態であり、本発明に適用される有機ＥＬ素子はこの構成に限られない。
【０１２９】
図３では、カラーフィルター基板２０と有機ＥＬ素子３０との間は空隙となっているが、必要に応じて樹脂又は乾燥剤等が存在しても構わない。
【０１３０】
有機ＥＬ素子３０を構成する基板２５の材質としては、石英ガラス、ホウケイ酸ガラス、アルミノケイ酸ガラス、表面をシリカコートしたソーダライムガラス等の無機ガラス、有機プラスチックのフィルムやシートが挙げられるが、樹脂を含むものが好ましく、さらに無機粒子を含むものがより好ましい。樹脂や無機粒子としては、本発明のカラーフィルター用の基板と同様のものが好ましい。
【０１３１】
絶縁膜２４は、透明電極２１と背面電極層２３との通電を防ぐものである。絶縁膜２４の材質としては、例えば、ポリイミド樹脂、アクリル樹脂、エポキシ樹脂又はシリコーン樹脂が挙げられるが、感光性材料を用いることによりフォトリソグラフィー法で形成することができる。
【０１３２】
背面電極層２３は、基板２５と有機ＥＬ層２２との間に位置しており、透明電極２１との間に電圧をかけることによって、有機ＥＬ層が発光する仕組みである。背面電極層の材質としては、例えば、マグネシウム、アルミニウム、インジウム、リチウム、銀又は酸化アルミニウムが挙げられる。背面電極層の膜厚は、通常０．０１〜１μｍであり、例えば、蒸着又はスパッタ等により金属薄膜を成膜した後、フォトリソグラフィー法によるパターニングで形成することができる。
【０１３３】
有機ＥＬ層２２の光は、白色光であることが好ましい。白色光の波長分布に合わせてカラーフィルター基板２０の着色層１２〜１４の色味を適宜変更することで、所望の色再現範囲を有する有機ＥＬディスプレイを実現することができる。
【０１３４】
発光層の材質としては、例えば、シクロペンダミン、テトラフェニルブタジエン、トリフェニルアミン、オキサジアゾ−ル、ピラゾロキノリン、ジスチリルベンゼン、ジスチリルアリーレン、シロール、チオフェン、ピリジン、ペリノン、ペリレン、オリゴチオフェン若しくはトリフマニルアミン等の骨格を有する有機化合物又はオキサジアゾールダイマー若しくはピラゾリンダイマー等の色素系材料、金属錯体系材料としては、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体若しくはユーロピウム錯体、又は、中心金属に、Ａｌ、Ｚｎ、Ｂｅ、Ｔｂ、Ｅｕ若しくはＤｙ等の希土類金属を有し、配位子に、オキサジアゾール、チアジアゾール、フェニルピリジン、フェニルベンゾイミダゾール若しくはキノリン構造等を有する金属錯体等の金属錯体系材料、あるいは、ポリパラフェニレンビニレン誘導体、ポリチオフェン誘導体、ポリパラフェニレン誘導体、ポリシラン誘導体、ポリアセチレン誘導体等、ポリフルオレン誘導体又はポリビニルカルバゾール誘導体等の高分子系材料が挙げられる。発光層の膜厚は通常０．０５〜５μｍであり、例えば、蒸着法、スピンコート法、印刷法又はインクジェット法で形成することができる。
【０１３５】
透明電極２１は、有機ＥＬ層２２の発光光を透過させるため、透過率が８０〜９９％であることが好ましく、９０〜９９％であることがより好ましい。透明電極の材質としては、例えば、ＩＴＯ、酸化インジウム、酸化亜鉛又は酸化第二錫が挙げられる。透明電極の膜厚は通常０．１〜１μｍであり、蒸着法又はスパッタリング法等によって金属酸化物の薄膜を成膜した後に、フォトリソグラフィー法によるパターニングで形成することができる。
【０１３６】
取り出し電極２６の材質としては、例えば、銀、アルミ、金、クロム、ニッケル又はモリブデンが挙げられる。
【０１３７】
なお、以上の説明において、各成分は、文脈上そうでないことが明らかな場合を除き、それぞれ単独で用いることもできるし、２種以上を組み合わせて用いることもできる。
【０１３８】
有機ＥＬディスプレイの製造方法としては、仮基板上にカラーフィルター基板を形成する工程、カラーフィルター基板と有機ＥＬ素子基板とを貼り合せる工程、および仮基板を剥離する工程を含むことが好ましい。
【０１３９】
仮基板上にカラーフィルター基板を形成する工程は、上述の通りである。カラーフィルター基板と有機ＥＬ素子基板とを貼り合せる工程としては、真空中、減圧雰囲気下、窒素雰囲気下などで、カラーフィルター基板と有機ＥＬ素子基板とを対向させ、封止剤を塗布し、光または加熱などにより封止剤を硬化させる方法などが挙げられる。仮基板を剥離する工程としては、機械的に剥離する方法、フッ酸等の薬液若しくは水に浸漬する方法、又は、レーザーを樹脂膜と仮基板との界面に照射する方法などが挙げられる。
【０１４０】
なお、これらの具体例はいずれも例示であり、各工程はここに記載された方法に限られるものではない。
【０１４１】
有機ＥＬディスプレイの製造方法としては、寸法安定性の観点から、さらに、仮基板上にカラーフィルター基板を形成する工程、仮基板上に有機ＥＬ素子基板を形成する工程、仮基板上に形成したカラーフィルター基板と仮基板上に形成した有機ＥＬ素子基板とを貼り合せる工程、および仮基板を剥離する工程を含むことがより好ましい。
【０１４２】
本発明において作製されたカラーフィルター基板および有機ＥＬディスプレイは、フレキシブルでありながら、反りの少ない基板であることから、フレキシブルカラーフィルター基板、フレキシブル有機ＥＬディスプレイを製造することができる。
【実施例】
【０１４３】
以下実施例等をあげて本発明を説明するが、本発明はこれらの例によって限定されるものではない。
【０１４４】
＜評価方法＞
（１）膜強度の測定
各実施例および比較例に記載の方法で作製したブラックマトリクス基板を屈曲半径５ｍｍにて１００回繰り返し屈曲させた後、目視および顕微鏡にて観察し割れやクラックなどの欠陥が無いか測定した。評価は以下の基準で行った。
Ａ（非常に良好）：欠陥は全く見られなかった。
Ｂ（良好）：わずかに屈曲した跡があるが、割れやクラックなどの欠陥は見られなかった。
Ｃ（可）：軽微なクラックが見られたが、ブラックマトリクス基板として機能していた。
Ｄ（不可）：基板に割れが見られた。
【０１４５】
（２）光透過率（Ｔ）の測定
各実施例および比較例に記載の方法で作製したガラス基板上のブラックマトリクス基板について、ブラックマトリクスを形成していない領域における光透過率を、紫外可視分光光度計（（株）島津製作所製  ＭｕｌｔｉＳｐｅｃ１５００）を用いて、基板の４００ｎｍにおける光透過率として測定した。光透過率の評価は以下の基準で行った。
Ａ（非常に良好）：９０％以上 
Ｂ（良好）：８０％以上９０％未満
Ｃ（可）：７０％以上８０％未満
Ｄ（不良）：７０％未満。
【０１４６】
（３）ヘイズの測定
各実施例および比較例に記載の方法で作製したガラス基板上のブラックマトリクス基板について、ブラックマトリクスを形成していない領域におけるヘイズを、ヘイズメータ(スガ試験機製ＨＧＭ−ＬＤＰ)を用いて測定した。ヘイズの評価は以下の基準で行った。
Ａ（非常に良好）：０．３％以下 
Ｂ（良好）：０．３％を超え１％以下 
Ｃ（可）：１％を超え３％以下
Ｄ（不良）：３％を超える値。
【０１４７】
（４）光学濃度（ＯＤ値）
各実施例および比較例に記載の方法で作製したガラス基板上のブラックマトリクス基板について、ブラックマトリクスを形成している領域におけるＯＤ値を、顕微分光器（ＭＣＰＤ２０００；大塚電子製）を用いて入射光及び透過光それぞれの強度を測定し、下記数式により算出し、波長３８０〜７００ｎｍの領域において５ｎｍ刻みで求めた値の平均値にて求めた。
ＯＤ値  ＝  ｌｏｇ１０（Ｉ０／Ｉ）  ・・・  式（７）
Ｉ０：入射光強度
Ｉ：透過光強度。
【０１４８】
（５）線熱膨張係数（ＣＴＥ）の測定
基板のＣＴＥの測定は、各実施例および比較例に記載の方法で作製した各基板（ブラックマトリクスを形成しない、基板のみの状態）について行った。熱機械分析装置（エスアイアイ・ナノテクノロジー（株）製  ＥＸＳＴＡＲ６０００  ＴＭＡ／ＳＳ６０００）を用いて、窒素気流下で測定を行った。昇温方法は、以下の条件にて行った。第１段階で昇温レート５℃／ｍｉｎで１５０℃まで昇温して試料の吸着水を除去し、第２段階で降温レート５℃／ｍｉｎで室温まで空冷した。第３段階で、昇温レート５℃／ｍｉｎで本測定を行い、第３段階における５０℃〜２００℃の平均値としてＣＴＥ（ｐｐｍ／℃）を求めた。
【０１４９】
（６）ブラックマトリクス基板の反り
各実施例および比較例に記載の方法で作製した、仮基板から剥離したブラックマトリクス基板を３０分間室温にて静置保存した。静置保存後のブラックマトリクス基板を３０ｍｍ角に切り取り、平滑なガラス板の上に基板側が下になるよう更に３０分間室温で静置した。その後に観察を行い、３０ｍｍ角のブラックマトリクス基板がガラス板から浮いている箇所の最大量を反り量として測定し、以下の基準で評価を行った。
Ａ（非常に良好）： 反り量が２ｍｍ以下
Ｂ（良好）：反り量が２ｍｍを超え、５ｍｍ以下
Ｃ（可）：反り量が５ｍｍを超え、１０ｍｍ以下
Ｄ（不良）：反り量が１０ｍｍを超える、もしくはカールし筒状である。
【０１５０】
（７）カラーフィルター基板の反り
各実施例および比較例に記載の方法で作製した、仮基板から剥離したカラーフィルター基板を３０分間室温にて静置保存した。静置保存後のカラーフィルター基板を３０ｍｍ角に切り取り、平滑なガラス板の上に基板側が下になるよう更に３０分間室温で静置した。その後に観察を行い、３０ｍｍ角のカラーフィルター基板がガラス板から浮いている箇所の最大量を反り量として測定し、以下の基準で評価を行った。
Ａ（非常に良好）： 反り量が２ｍｍ以下
Ｂ（良好）：反り量が２ｍｍを超え、５ｍｍ以下
Ｃ（可）：反り量が５ｍｍを超え、１０ｍｍ以下
Ｄ（不良）：反り量が１０ｍｍを超える、もしくはカールし筒状である。
【０１５１】
（８）有機ＥＬディスプレイの視認性評価
フレキシブル有機ＥＬディスプレイのカラー表示を目視で観察し、視認性を以下のように判定した。
Ａ（非常に良好）：コントラストが非常に高く、極めて鮮明で明るいディスプレイである
Ｂ（良好）：コントラストが高く、鮮明で明るいディスプレイである
Ｃ（可）：コントラストの点でやや見劣りするが、鮮明なディスプレイである。
Ｄ（不可）：コントラストが低く、不鮮明なディスプレイである。
【０１５２】
＜製造例＞
（合成例１：ポリイミド前駆体溶液（Ｐ１）の合成）
乾燥窒素気流下、２００ｍＬ４つ口フラスコに３，３’，４，４’−オキシフタル酸二無水物１６．６４７８ｇ（５３．７ｍｍｏｌ）、ｔｒａｎｓ−１，４−ジアミノシクロへキサン６．１３７５ｇ（５３．７ｍｍｏｌ）、Ｎ−メチル−２−ピロリドン１００ｇを入れて６５℃で加熱撹拌した。６時間後、冷却してポリイミド前駆体溶液（Ｐ１）を得た。
【０１５３】
（合成例２：ポリイミド前駆体溶液（Ｐ２）の合成）
ｔｒａｎｓ−１，４−ジアミノシクロヘキサンを、２，２’−ビス（トリフルオロメチル）ベンジジン１７．２０５５ｇ（５３．７ｍｍｏｌ）に代えること以外は、合成例１と同様にして、ポリイミド前駆体溶液（Ｐ２）を得た。
【０１５４】
（合成例３：ポリイミド前駆体溶液（Ｐ３）の合成）
３，３’，４，４’−オキシフタル酸二無水物を、３，３’，４，４’−ビフェニルテトラカルボン酸１５．８１３７ｇ（５３．７ｍｍｏｌ）に代えること以外は、合成例１と同様にして、ポリイミド前駆体溶液（Ｐ３）を得た。
【０１５５】
（合成例４；ポリイミド前駆体溶液（Ｐ４）の合成）
４，４’−ジアミノフェニルエーテル（０．３０モル当量）、パラフェニレンジアミン（０．６５モル当量）およびビス（３−アミノプロピル）テトラメチルジシロキサン（０．０５モル当量）を、８５０ｇのγ−ブチロラクトンおよび８５０ｇのＮ−メチル−２−ピロリドンと共に仕込み、３，３’，４，４’−オキシジフタルカルボン酸二無水物（０．９９７５モル当量）を添加し、８０℃で３時間反応させた。無水マレイン酸（０．０２モル当量）を添加し、更に８０℃で１時間反応させ、ポリイミド前駆体溶液（Ｐ４）（樹脂の濃度２０重量％）を得た。
【０１５６】
（合成例５：アクリル樹脂溶液（Ｐ５）の合成）
５００ｍＬのフラスコに２，２‘−アゾビス（イソブチロニトリル）を３ｇ、プロピレングリコールメチルエーテルアセテートを５０ｇ仕込んだ。その後、メタクリル酸を３０ｇ、スチレンを２２，４８ｇ、シクロヘキシルメタクリレートを２５．１３ｇ仕込み、室温でしばらく攪拌し、フラスコ内を窒素置換した後、７０℃で５時間過熱攪拌した。次に、得られた溶液にメタクリル酸グリシジルを１５ｇ、ジメチルベンジルアミンを１ｇ、ｐ−メトキシフェノールを０．２ｇ、プロピレングリコールモノメチルエーテルアセテートを１００ｇ添加し、９０℃で４時間過熱攪拌した。得られたアクリル樹脂溶液は、固形分濃度が４０重量％になるようにプロピレングリコールモノメチルアセテートを加えて、アクリル樹脂溶液（ａ３）を得た。アクリル樹脂の重量平均分子量は１３５００、酸価は１００ｍｇＫＯＨ／ｇであった。
【０１５７】
（調整例１）
無機粒子としてシリカ（“ＡＥＲＯＳＩＬ”（登録商標）  ＯＸ５０；日本アエロジル株式会社製；粒径：４０ｎｍ、屈折率：１．４５）を、ポリイミド前駆体溶液Ｐ１に添加し、固形分濃度１２質量％、無機粒子／樹脂（質量比）＝３０／７０となるように調整した。その後、ホモミキサーで１時間撹拌後、０．０５ｍｍφジルコニアビーズを７０％充填した遠心分離セパレーターを具備したウルトラアペックスミルを用いて回転速度８ｍ／ｓで２時間分散を行い、基板用の樹脂溶液を得た。
【０１５８】
（調整例２）
遮光剤として窒化チタン（和光純薬工業（株）製；粒径：５０ｎｍ、チタン含有量：７４．３質量％、窒素含有量：２０．３質量％、酸素含有量：２．９４質量％、比重：５．２）を、ポリイミド前駆体溶液Ｐ４に添加し、固形分濃度１２質量％、遮光剤／樹脂（質量比）＝３０／７０となるように調整した。その後、ホモミキサーで１時間撹拌後、０．０５ｍｍφジルコニアビーズを７０％充填した遠心分離セパレーターを具備したウルトラアペックスミルを用いて回転速度８ｍ／ｓで２時間分散を行い、ＢＭ用の黒色樹脂溶液を得た。
【０１５９】
（調整例３）
ピグメントレッドＰＲ１７７、８．０５ｇを３−メチル−３−メトキシブタノール５０ｇとともに仕込み、ホモジナイザーを用い、７０００ｒｐｍで５時間分散後、ガラスビーズを濾過し、除去した。アクリル共重合体溶液（ダイセル化学工業（株）製“サイクロマー”Ｐ、ＡＣＡ−２５０、４３ｗｔ％溶液）７０．００ｇ、多官能モノマーとしてペンタエリスリトールテトラメタクリレート３０．００ｇ、光重合開始剤として“イルガキュア”３６９、１５．００ｇにシクロペンタノン２６０．００ｇを加え感光性赤レジストを得た。
【０１６０】
（調整例４）
調整例３と同様にして、ピグメントグリーンＰＧ３８とピグメントイエローＰＹ１３８からなる感光性緑レジストを得た。
【０１６１】
（調整例５）
調整例３と同様にしてピグメントブルーＰＢ１５：６からなる感光性青レジストを得た。
【０１６２】
（調整例６）
窒化チタン（和光純薬工業（株）製）１０．００ｇを３−メチル−３−メトキシブタノール９０ｇとともに仕込み、ホモジナイザーを用い、７０００ｒｐｍで５時間分散後、ガラスビーズを濾過し、除去した。アクリル樹脂溶液Ｐ５を２０．００ｇ、多官能モノマーとしてペンタエリスリトールテトラメタクリレート１０．００ｇ、光重合開始剤として“イルガキュア”３６９を５ｇ添加し、顔料／樹脂（質量比）＝７０／３０となるように調整した。
【０１６３】
実施例１
［１］基板の作製
仮基板として、３００ｍｍ×４００ｍｍ×０．７ｍｍ厚のガラス基板（ＡＮ１００（旭硝子（株）））に、キュア後の膜厚が２０μｍになるように調整例１で作製した樹脂組成物をスピン塗布した。その後、ホットプレートを用いて１４０℃×４分のプリベーク処理を行った。プリベーク膜をイナートオーブンを用いて窒素気流下（酸素濃度２０ｐｐｍ以下）、３．５℃／ｍｉｎで３００℃まで昇温し、３０分間保持し、５℃／ｍｉｎで５０℃まで冷却し、仮基板（ガラス）上に、基板となる樹脂膜を作製した。
【０１６４】
［２］基板の評価
上記［１］で作製した仮基板上の樹脂膜を、エキシマレーザー（波長３０８ｎｍ）を仮基板から照射することにより剥離し、ブラックマトリクス基板用の基板を得た。その後、上記の方法で基板のＣＴＥの測定を行った。
【０１６５】
［３］ブラックマトリクスの作製
調整例２で作製した黒色樹脂組成物を上記［１］で作製した仮基板上の樹脂膜にスピン塗布し、ホットプレートで１３０℃、１０分間乾燥し、黒色の樹脂塗膜を形成した。ポジ型フォトレジスト（シプレー社製、“ＳＲＣ−１００”）をスピン塗布、ホットプレートで１２０℃、５分間プリベークし、超高圧水銀灯を用いて１００ｍＪ／ｃｍ２紫外線照射してマスク露光した後、２．３８％のテトラメチルアンモニウムヒドロキシド水溶液を用いて、フォトレジストの現像と樹脂塗膜のエッチングを同時に行い、パターンを形成、メチルセロソルブアセテートでレジスト剥離し、ホットプレートで２８０℃、１０分間加熱させることでイミド化させ、ブラックマトリクスを形成した。ブラックマトリクス層の膜厚を測定したところ１．４μｍであった。
【０１６６】
［４］ブラックマトリクス基板の評価
上記［３］で作製した仮基板上のブラックマトリクス基板を用いて、上記の方法でブラックマトリクスを形成している領域のＯＤ値、ブラックマトリクスを形成していない領域の光透過率、ブラックマトリクスを形成していない領域のヘイズの測定を行った。
【０１６７】
次に、上記［３］で作製した仮基板上のブラックマトリクス基板を、エキシマレーザー（波長３０８ｎｍ）を仮基板から照射することにより剥離し、ブラックマトリクス基板を得た。その後、上記の方法で膜強度の測定およびブラックマトリクス基板の反りの測定を行った。
【０１６８】
［５］着色層の作製
上記［３］で作製した仮基板上のブラックマトリクス基板上に、調整例３で作製した感光性赤レジストスピン塗布した。このとき熱処理後のブラックマトリクス開口部での膜厚が２．０μｍになるように塗布条件を調整した。ホットプレートで１００℃、１０分間プリベークすることにより、赤色着色層を得た。次に、ブラックマトリクス開口部とブラックマトリクス上の一部の領域についてアイランド状に光が透過するクロム製フォトマスクを介して、１００ｍＪ／ｃｍ２で露光した。露光後に０．２％のテトラメチルアンモニウムヒドロキシド水溶液からなる現像液に浸漬を行い現像し、続いて純水洗浄後、２３０℃のオーブンで３０分間加熱処理し、赤画素を作製した。
【０１６９】
同様にして、調整例４で作製した感光性緑レジストからなる緑画素、調整例５で作製した感光性青レジストからなる青画素を作製し、仮基板上にカラーフィルター基板を得た。
【０１７０】
［６］カラーフィルター基板の評価
上記［５］で作製した仮基板上のカラーフィルター基板を、エキシマレーザー（波長３０８ｎｍ）を仮基板から照射することにより剥離し、カラーフィルター基板を得た。その後、上記の方法でカラーフィルター基板の反りの測定を行った。
【０１７１】
［７］有機ＥＬ素子の作製
上記［１］の方法で作製した仮基板上の基板（樹脂膜）に、プラズマＣＶＤ法を用いてＳｉＯから成る無機ガスバリア膜を製膜した。その後、ボトムゲート型のＴＦＴを形成し、このＴＦＴを覆う状態でＳｉ３Ｎ４から成る絶縁膜を形成した。次に、この絶縁膜に、コンタクトホールを形成した後、このコンタクトホールを介してＴＦＴに接続される高さ１μｍの配線を絶縁膜上に形成した。この配線は、ＴＦＴ間または、後の工程で形成される有機ＥＬ素子とＴＦＴとを接続するためのものである。さらに、配線の形成による凹凸を平坦化するために、配線による凹凸を埋め込む状態で絶縁膜上へ平坦化層を形成した。
【０１７２】
得られた平坦化層上に、ＩＴＯからなる第一電極をコンタクトホールを介して配線に接続させて形成し、レジストにより第一電極のパターン加工を行った。
【０１７３】
次に、第一電極の端部を覆う形状の絶縁層を形成したさらに、真空蒸着装置内で所望のパターンマスクを介して、正孔輸送層、有機発光層、電子輸送層を順次蒸着して白色有機ＥＬ発光層を設けた。次いで、基板上方の全面にＡｌ／Ｍｇ（Ａｌ：反射電極）からなる第二電極を形成した。さらにＣＶＤ成膜によりＳｉＯＮ封止膜を形成した。得られた上記基板を蒸着機から取り出し、白色発光型有機ＥＬ素子を作製した。
【０１７４】
［８］有機ＥＬディスプレイの作製
上記［５］で得られた仮基板上のカラーフィルター基板と、上記［７］で得られた仮基板上の白色発光型有機ＥＬ素子を、封止剤を介して貼り合わせた。続いて、エキシマレーザー（波長３０８ｎｍ）を両方の仮基板側から照射することにより、仮基板からカラーフィルター基板と白色発光型有機ＥＬ素子を剥離し、有機ＥＬディスプレイを作製した。
【０１７５】
得られた有機ＥＬディスプレイについて、上記の方法で視認性評価を行った。
【０１７６】
実施例２〜１３
基板に用いる樹脂溶液の樹脂と無機粒子の比率、もしくはＢＭに用いる樹脂と遮光剤の比率を変えた以外は実施例１と同様にしてブラックマトリクス基板、カラーフィルター基板および有機ＥＬディスプレイを作製した。
【０１７７】
実施例１４
無機粒子として、シリカに変えて酸化アルミニウム（“ＡＥＲＯＸＩＤＥ”（登録商標）  Ａｌｕ  Ｃ；日本アエロジル株式会社製；粒径：１３ｎｍ、屈折率：１．７６）を使用した以外は実施例２と同様にしてブラックマトリクス基板、カラーフィルター基板および有機ＥＬディスプレイを作製した。
【０１７８】
実施例１５
無機粒子として、シリカに変えて硫酸バリウム（ＢＦ−２０；堺化学工業株式会社製；粒径：３０ｎｍ、屈折率：１．６４）を使用した以外は実施例２と同様にしてブラックマトリクス基板、カラーフィルター基板および有機ＥＬディスプレイを作製した。
【０１７９】
実施例１６
無機粒子として、シリカに変えて酸化チタン（ＴＴＯ−５５（Ａ）；石原産業株式会社製；粒径：４０ｎｍ、屈折率：２．７１）を使用した以外は実施例２と同様にしてブラックマトリクス基板、カラーフィルター基板および有機ＥＬディスプレイを作製した。
【０１８０】
実施例１７〜１９
樹脂として、ポリイミド前駆体溶液Ｐ１を表１に記載の通りに変えた以外は実施例２と同様にしてブラックマトリクス基板、カラーフィルター基板および有機ＥＬディスプレイを作製した。
【０１８１】
実施例２０
遮光剤として、窒化チタンに変えて炭化チタン（粒径：４０ｎｍ、比重：４．９）を使用した以外は実施例４と同様にしてブラックマトリクス基板、カラーフィルター基板および有機ＥＬディスプレイを作製した。
【０１８２】
実施例２１
遮光剤として、窒化チタンに変えて酸窒化チタン（粒径：４０ｎｍ、チタン含有量：７０．６質量％、窒素含有量：１８．８質量％、酸素含有量：８．６４質量％、比重：４．３）を使用した以外は実施例４と同様にしてブラックマトリクス基板、カラーフィルター基板および有機ＥＬディスプレイを作製した。
【０１８３】
実施例２２
遮光剤として、窒化チタンに変えてカーボンブラック（ＭＡ１００；三菱化学製；粒径：２４ｎｍ、比重：１．７）を使用し、遮光剤／樹脂（質量比）＝３４／６６となるようにした以外は実施例１と同様にしてブラックマトリクス基板、カラーフィルター基板および有機ＥＬディスプレイを作製した。
【０１８４】
実施例２３
調整例６で作製した感光性黒色樹脂組成物を上記［１］で作製した仮基板上の樹脂膜にスピン塗布し、ホットプレートで１００℃、１０分間乾燥し、黒色の樹脂塗膜を形成した。超高圧水銀灯を用いて１００ｍＪ／ｃｍ２でマスク露光した後、０．３％のテトラメチルアンモニウムヒドロキシド水溶液を用いて、現像を同時に行い、パターンを形成した。ホットプレートで２３０℃、１０分間加熱させることでブラックマトリクスを形成した。ブラックマトリクス層の膜厚を測定したところ１．４μｍ、ＯＤ値は４．１であった。
【０１８５】
その他は実施例２と同様にして、ブラックマトリクス基板、カラーフィルター基板および有機ＥＬディスプレイを作製した。
【０１８６】
実施例２４〜２７
基板の膜厚を変更した以外は実施例２と同様にして、ブラックマトリクス基板、カラーフィルター基板および有機ＥＬディスプレイを作製した。
【０１８７】
実施例２８〜３１
ブラックマトリクスの領域面積を変えた以外は実施例２と同様にして、ブラックマトリクス基板、カラーフィルター基板および有機ＥＬディスプレイを作製した。
【０１８８】
比較例１〜３
ブラックマトリクスの樹脂と遮光剤の割合を変えた以外は実施例１と同様にしてブラックマトリクス基板、カラーフィルター基板および有機ＥＬディスプレイを作製した。
【０１８９】
比較例４
基板に無機粒子を添加しなかったこと以外は実施例１９と同様にしてブラックマトリクス基板、カラーフィルター基板および有機ＥＬディスプレイを作製した。
【０１９０】
各実施例および比較例で用いた基板やブラックマトリクスの組成と評価結果を表１および２に示す。
【０１９１】
【表１】
2016122101.tif 000005
【０１９２】
【表２】
2016122101.tif 000006
【符号の説明】
【０１９３】
１    ブラックマトリクス基板
１０  基板
１１  ブラックマトリクス
１２  着色層
１３  着色層
１４  着色層
１５  オーバーコート層
２０  カラーフィルター基板
２１  透明電極
２２  有機エレクトロルミネッセンス層
２３  背面電極層
２４  絶縁膜
２５  基板
２６  取り出し電極
２７  封止剤
３０  有機ＥＬ素子
【図１】
2016122101.tif 000009
【図２】
2016122101.tif 000010
【図３】
2016122101.tif 000011